(57)【要約】【課題】  フォトレジストにおいて、より簡便な方法によって、断面が順テーパー形状である露光領域を形成する方法を提供する。【解決手段】  光源１０から出射される光がフォーカス合致点を結ぶように、光集束手段１１によって、当該光を集束させる。また、基板２をアウトフォーカス領域に載置することによって、フォトレジスト１における露光領域の断面形状が順テーパー形状となる。【選択図】  図１
2007088187.tif 000002
【特許請求の範囲】
【請求項１】
ガラス基板上に形成されたフォトレジスト層を露光する露光工程を含み、
上記露光工程は、
光源から出射され、焦点を結ぶように集束される光を、上記焦点よりも光源から離れた位置にあるフォトレジスト層に対して、上記ガラス基板側から照射することを特徴とするレジストパターンの形成方法。
【請求項２】
上記光の波長は、１９３ｎｍ以上５８７ｎｍ以下であることを特徴とする請求項１に記載のレジストパターンの形成方法。
【請求項３】
上記露光工程で、ガラス基板のフォトレジスト層が形成された側とは逆側に、上記光を吸収する光吸収体を配置することを特徴とする請求項１または２に記載のレジストパターンの形成方法。
【請求項４】
フォトレジストは、ポジレジストであることを特徴とする請求項１〜３のいずれか１項に記載のレジストパターンの形成方法。
【請求項５】
フォトレジストは熱によって硬化する材料からなり、
上記露光工程によって露光されたレジストパターンを現像する現像工程と、
上記現像工程後に、フォトレジスト層をガラス基板側から冷却しながら、瞬間熱アニールによって加熱する硬化工程とを含むことを特徴とする請求項１〜４のいずれか１項に記載のレジストパターンの形成方法。
【請求項６】
請求項１〜５のいずれか１項に記載の方法によって形成されたレジストパターンを基板から剥離する方法であって、
レジストパターンが形成されたガラス基板を剥離液に浸漬する浸漬工程と、
上記ガラス基板に向けて剥離液を噴射する噴射工程とを、交互に少なくとも１回ずつ行うことを特徴とするレジストパターンの剥離方法。
【請求項７】
上記浸漬工程および噴射工程を、第１浸漬工程、第１噴射工程、・・、第ｎ浸漬工程、第ｎ噴射工程、のようにそれぞれｎ回ずつ行うと共に、これら工程を１セットとする剥離工程を複数回行い、
第ｋ浸漬工程を経た剥離液を、次の剥離工程における第（ｋ−１）噴射工程に用いる（ただし、ｋは２以上ｎ以下の整数である）ことを特徴とする請求項６に記載のレジストパターンの剥離方法。
【請求項８】
上記浸漬工程および噴射工程を、第１浸漬工程、第１噴射工程、・・、第ｎ浸漬工程、第ｎ噴射工程、のようにそれぞれｎ回ずつ行うと共に、これら工程を１セットとする剥離工程を複数回行い、
第ｉ噴射工程を経た剥離液を、次の剥離工程における第ｉ浸漬工程に用いる（ただし、ｉは１以上ｎ以下の整数である）ことを特徴とする請求項６または７に記載のレジストパターンの剥離方法。
【請求項９】
請求項１〜５のいずれか１項に記載の方法によって形成されたレジストパターンを基板から剥離する方法であって、
レジストパターンが形成されたガラス基板を剥離液に浸漬すると共に、
上記剥離液を上記ガラス基板に対して一定の方向に移動させることを特徴とするレジストパターンの剥離方法。
【請求項１０】
上記一定の方向とは、下側から上側に向かう方向であることを特徴とする請求項９に記載のレジストパターンの剥離方法。
【請求項１１】
請求項１〜５のいずれか１項に記載の方法によって形成されたレジストパターンをマスクとして用い、上記ガラス基板上に導電性材料からなる導電パターンを形成することを特徴とする導電パターンの形成方法。
【請求項１２】
請求項１１に記載の方法を一工程として含むことを特徴とするＴＦＴの製造方法。
【発明の詳細な説明】
【技術分野】
【０００１】
本発明は、レジストパターンの形成方法およびその利用に関するものであり、配線パターンを形成するときに利用する逆テーパー形状のレジストパターンの形成に特に好適に利用することのできるレジストパターンの形成方法、およびその代表的な利用方法であるＴＦＴ（Thin Film Transistor）の製造方法等に関するものである。
【背景技術】
【０００２】
半導体装置および液晶表示装置等の精密機械には、微細な配線パターンが設けられている。この配線パターンの形成方法としては、レジストパターンを形成し、このレジストパターンの上から導電性材料を蒸着した後、レジストパターン上の導電性材料をレジストごと除去するという工程が採られることが多い。レジストパターン上の導電性材料をレジストごと除去する方法は、リフトオフと呼ばれる。
【０００３】
特許文献１に記載されているように、蒸着した導電性材料のリフトオフを容易にするため、レジストパターンを、その断面形状がオーバーハング状になるように加工することが行われている。このような形状のレジストパターンの加工方法として、基板上のフォトレジスト（フォトレジストとも称する）に、ホトマスクを用いて露光を行った後、クロルベンゼン、ブロムベンゼン等の溶媒に、このレジストを浸漬してフォトレジスト表層を難溶化し、その後に現像を行う方法がある。
【０００４】
しかし、溶媒を用いるこのような方法では、レジストを溶媒に浸漬する工程が必要となるため、工程数が多くなると共に、レジストパターンに欠陥が発生しやすいという問題点があり、また、ホトマスクを用いて露光を行うために、微細なパターンの形成が困難であるという問題点があるとして、特許文献１では、次のような方法が提案されている。すなわち、基板上に塗布したフォトレジストに、集束したガウス型の強度分布を有するレーザ光を、上記基板側から照射して露光した後現像する方法である。
【０００５】
この方法について、以下に詳細に述べる。ガウス型の強度分布を有するレーザービームは、中心から半径方向に広がるにしたがって弱まる強度分布を示す。また、フォトレジスト内の露光量は基板側で大きく、フォトレジスト表面では小さい。この露光量の差と、上記レーザービームの水平方向の強度分布とによって、フォトレジスト内に底面から表面に至る各面に露光量の差を生じ、露光後のフォトレジストを現像すると、断面がオーバーハング状に形成されたレジストパターンが得られる。
【特許文献１】特開昭６０−２６２４２８号公報（１９８５年１２月２５日公開）
【発明の開示】
【発明が解決しようとする課題】
【０００６】
しかしながら、上記従来の方法では、ガウス型の強度分布を有するレーザ光を照射するために、特殊な露光装置が必要であると共に、基板側からレーザ光を照射するために、基板を回転させたり、露光装置を改造したりする必要があった。
【０００７】
本発明は、上記従来の問題に鑑みたものであり、その目的は、フォトレジストにおいて、より簡便な方法によって、断面が順テーパー形状である露光領域を形成する方法を実現することにある。
【課題を解決するための手段】
【０００８】
本発明にかかるレジストパターンの形成方法は、上記課題を解決するために、ガラス基板上に形成されたフォトレジスト層を露光する露光工程を含み、上記露光工程は、光源から出射され、焦点を結ぶように集束される光を、上記焦点よりも光源から離れた位置にあるフォトレジスト層に対して、上記ガラス基板側から照射することを特徴とする。
【０００９】
上記構成によると、フォトレジスト層へ露光において通常一般に用いるレーザ光を用いて（すなわち、ガウス型の強度分布を有する特別なレーザ光を照射することなく）、フォトレジスト層中の露光される部分の断面を、順テーパー形状とすることができる。従って、上記構成によると、従来一般的に用いられてきた装置を大きく改造することなく、フォトレジスト層の露光される部分の断面を、順テーパー形状とすることができる。
【００１０】
また、上記光の波長は１９３ｎｍ以上５８７ｎｍ以下であることが好ましい。
【００１１】
光の波長がこの範囲内にあるとき、ガラス基板における光の透過率が高い。言い換えると、ガラス基板によって反射される光の量が少ない。そのため、ガラス基板からの反射によって、フォトレジスト層の不要な部分に光が当たることがなく、より精確なレジストパターン形成が可能となる。
【００１２】
また、上記露光工程では、ガラス基板のフォトレジスト層が形成された側とは逆側に、上記光を吸収する光吸収体を配置することが好ましい。
【００１３】
上記構成によると、光吸収体によってガラス基板を透過した光が吸収される。そのため、ガラス基板を透過した後の光が、ガラス基板が載置される台等、ガラス基板以外の物体に反射され、再びフォトレジスト層に照射されることを防ぐことができる。従って、フォトレジスト層の不要な部分に光が照射されることなく、より精確なレジストパターン形成が可能となる。
【００１４】
また、上記フォトレジストがポジレジストであることによって、得られるレジストパターンは断面が逆テーパー形状となる。すなわち、このレジストパターンをマスクとして得られる導電パターンは、断面が順テーパー形状となる。この導電パターンは、ＴＦＴのゲートメタル配線として、非常に好ましい。なぜなら、断面が順テーパー形状であるゲートメタル配線は、その上部に形成されたソース配線が断線しにくいためである。
【００１５】
また、上記フォトレジストは熱によって硬化する材料からなり、上記露光工程によって露光されたレジストパターンを現像する現像工程と、上記現像工程後に、フォトレジスト層をガラス基板側から冷却しながら、瞬間熱アニールによって加熱する硬化工程とを含んでもよい。
【００１６】
上記構成によると、瞬間熱アニールによってフォトレジスト層の表面が硬化される。そのため、フォトレジスト層の表面および端部が保護され、欠陥が生じにくいという効果を奏する。
【００１７】
また、本発明に係るレジストパターンの剥離方法は、上記方法によって形成されたレジストパターンを基板から剥離する方法であって、レジストパターンが形成されたガラス基板を剥離液に浸漬する浸漬工程と、上記ガラス基板に向けて剥離液を噴射する噴射工程とを、交互に少なくとも１回ずつ行うことを特徴とする。
【００１８】
上記構成によると、浸漬工程によって基板から剥離されたレジスト材料が、噴射工程によって基板から洗い流されるので、一旦剥離されたレジスト材料が基板に再付着しにくい。
【００１９】
また、本発明のレジストパターンの剥離方法では、上記浸漬工程および噴射工程を、第１浸漬工程、第１噴射工程、・・、第ｎ浸漬工程、第ｎ噴射工程、のようにそれぞれｎ回ずつ行うと共に、これら工程を１セットとする剥離工程を複数回行い、第ｋ浸漬工程を経た剥離液を、次の剥離工程における第（ｋ−１）噴射工程に用いてもよい。ただし、ｋは２以上ｎ以下の整数である。
【００２０】
また、上記浸漬工程および噴射工程を、第１浸漬工程、第１噴射工程、・・、第ｎ浸漬工程、第ｎ噴射工程、のようにそれぞれｎ回ずつ行うと共に、これら工程を１セットとする剥離工程を複数回行い、第ｉ噴射工程を経た剥離液を、次の剥離工程における第ｉ浸漬工程に用いてもよい。ただし、ｉは１以上ｎ以下の整数である。
【００２１】
上記構成によると、剥離液を再利用することができるので、剥離液の使用量を減ずることができる。
【００２２】
また、本発明のレジストパターンの剥離方法は、上記レジストパターンの形成方法によって形成されたレジストパターンを剥離する方法であって、レジストパターンが形成されたガラス基板を剥離液に浸漬すると共に、上記剥離液を上記ガラス基板に対して一定の方向に移動させる構成であってもよい。
【００２３】
上記構成によると、ガラス基板から剥離液中に剥離したレジスト材料等が、ガラス基板に付着しにくいという効果を奏する。
【００２４】
なお、上記一定の方向とは、下側から上側に向かう方向であってもよい。上側とは、剥離液の液面側を指しており、下側とは、その逆側を指す。
【００２５】
本発明に係る導電パターンの形成方法は、上記課題を解決するために、上記方法によって形成されたレジストパターンをマスクとして用い、上記ガラス基板上に導電性材料からなる導電パターンを形成するものである。また、この導電パターンの形成方法を一工程として含むＴＦＴの製造方法も、本発明に含まれる。
【発明の効果】
【００２６】
本発明に係るレジストパターンの形成方法は、ガラス基板上に形成されたフォトレジスト層を露光する露光工程を含み、上記露光工程は、光源から出射され、焦点を結ぶように集束される光を、上記焦点よりも光源から離れた位置にあるフォトレジスト層に対して、上記ガラス基板側から照射することを特徴とする。
【００２７】
ゆえに、従来一般的に用いられてきた装置を大きく改造することなく、フォトレジスト層の露光される部分の断面を、順テーパー形状とすることができる。
【発明を実施するための最良の形態】
【００２８】
本発明は、レジストパターンの形成方法、当該形成方法によって形成されたレジストパターンの剥離方法、上記形成方法を利用した導電パターンの形成方法、および、当該導電パターンの形成方法を利用したＴＦＴの製造方法に関する。そこで、導電パターンの形成方法の大まかな流れについて説明した後、上述した本発明に係る各方法について説明していく。
【００２９】
＜１．導電パターンの形成方法＞
本発明に係る導電パターンの形成方法は、下記＜２＞の方法によって形成されたレジストパターンをマスクとして用い、ガラス基板上に導電性材料からなる導電パターンを形成する方法である。本発明の導電パターンの形成方法の実施の一形態について、図５を参照して説明する。
【００３０】
図５は、本実施の形態に係る導電パターンの形成方法の各工程を示す断面図である。まず、基板２上に、フォトレジスト１を塗布する（図５（ａ）、塗布工程）。基板２はガラス基板である。また、フォトレジスト１としては、従来一般に用いられている材料を利用することができる。図５に示すように、本実施の形態では、フォトレジスト１はポジレジストであるとする。
【００３１】
次に、この塗布工程を経たフォトレジスト１に光を照射する露光工程を行う（図５（ｂ））。露光工程の詳細については下記＜２＞で述べる。露光工程によって露光された露光領域３は、次の現像工程によって除去される（図５（ｃ））。露光工程で、露光領域３はその断面形状が順テーパー形状となるので、現像工程によって、フォトレジスト１、すなわちレジストパターンは、順テーパー形状の孔３ａを有するように形成される。
【００３２】
本実施の形態に係る導電パターンの形成方法は、現像工程後に、フォトレジスト１を基板２側から冷却しながら、瞬間熱アニール（ＲＴＡ処理）によって加熱する硬化工程をさらに含む（図５（ｄ））。詳細には、基板２のフォトレジスト１が形成されているのとは逆側（基板２の裏側）を冷却装置１３によって冷却しつつ、ＲＴＡ装置１２によってフォトレジスト１を加熱する。このとき、フォトレジスト１は熱によって硬化する材料からなればよく、フェノール樹脂等、特に限定されない。なお、ＲＴＡ処理の温度は１３０℃以上１４０℃以下、時間は５０秒以上１分以下であることが好ましいが、勿論これに限定されるものではない。
【００３３】
このように加熱することによって、フォトレジスト１の表面が硬化する。硬化した部分を以下、硬化部４と称する。硬化部４によって、フォトレジスト１の庇部が強化されると共に、導電材料を真空蒸着する時のデガスが防止される。
【００３４】
冷却装置１３は、いわゆるＮ２バッククーリングを行う装置である。すなわち、冷却装置１３はＮ２（窒素ガス）によって基板２の裏側冷却する装置である。また、ＲＴＡ装置１２としては、従来用いられてきたＲＴＡ装置を好適に利用可能である。
【００３５】
このように、Ｎ２バッククーリングを行いつつＲＴＡ処理を行うことによって、単にＲＴＡを行う場合よりもフォトホトレジスト１の表面のみを硬化させることができる。すなわち、硬化部４の厚みを厳密に調整することができる。また、基板２は低融点であるが、Ｎ２バッククーリングによって、基板２に対する熱の影響を緩和することができる。すなわち、基板２への熱ストレスが緩和される。
【００３６】
次に、硬化工程後のフォトレジスト１をマスクとして、導電性材料２０を蒸着する（図５（ｅ）、蒸着工程）。蒸着条件、および導電性材料２０の具体的な素材等は特に限定されるものではなく、従来の導電パターン形成に利用されてきた技術を好適に用いることができる。
【００３７】
次に、フォトレジスト１と、その上に蒸着された導電性材料２０とを基板２から剥離する剥離工程を行う（図５（ｆ））。剥離方法としては特に限定されるものではないが、下記＜３＞の剥離工程を適用することができる。
【００３８】
このようにして形成された導電パターン２１は、断面が順テーパー形状となっている。つまり、図５に示す方法をＴＦＴのゲートメタル配線形成に用いると、ゲートメタル配線（導電パターン２１）の断面が順テーパー形状となる。そのため、このゲートメタル配線の上部に配線されるソース配線が断線しにくいという効果を奏する。これに対して、ゲートメタル配線の断面が逆テーパー形状であると、ゲートメタル上に形成される絶縁膜のカバレッジ不良となるので、ゲートメタル配線の上部に配線されるソース配線が断線しやすい。
【００３９】
すなわち、本実施の形態に係る導電パターン形成方法は、ＴＦＴ製造に非常に好適に用いることができる。
【００４０】
＜２．レジストパターンの形成方法＞
本発明のレジストパターンの形成方法は、ガラス基板上に形成されたフォトレジストを露光する露光工程を含み、上記露光工程は、光源から出射され、焦点を結ぶように集束される光を、上記焦点よりも光源から離れた位置にあるフォトレジストに対して、上記ガラス基板側から照射すればよい。
【００４１】
上記レジストパターンの形成方法の実施の一形態を、図１・４に基づいて説明する。
【００４２】
本実施形態のレジストパターンの形成方法では、露光工程に、図１に示す露光装置を用いる。図１は、本実施形態に係る露光工程を示す正面図である。図１に示すように、本実施形態に係る露光装置は、光源１０、基板載置台７１、および、光源１０と基板載置台７１との間に設けられた光集束手段１１を備える。
【００４３】
光集束手段１１は、光源１０より基板２に向かって出射される光がフォーカス合致点（焦点）を結ぶように、当該光を集束させる。光集束手段１１は、例えば凸レンズであってもよい。なお、フォーカス合致点よりも光源１０側、かつ、光集束手段１１よりフォーカス合致点側を、インフォーカス領域と称する。また、フォーカス合致点よりも光源１０より離れた領域をアウトフォーカス領域と称する。
【００４４】
基板載置台７１の光源１０側には、基板２が載置される。基板２上にはフォトレジスト１が形成されており、基板２は、このフォトレジスト１を光源１０側に向けるように基板載置台７１上に載置される。なお、基板載置台７１の基板が載置される面は、フォーカス合致点より光源１０から離れた位置に設けられている。これによって、基板２は、アウトフォーカス領域に載置されることとなる。なお、基板２は従来の精密機械に用いられてきたガラス基板を好適に利用することができる。
【００４５】
図４を参照して、インフォーカス領域およびアウトフォーカス領域について、より詳細に説明する。図４は、光源からの距離、言い換えると光集束手段からの距離と、形成されるレジストの形状とを表す図面である。図４の原点はフォーカス合致点であり、原点から離れるほどフォーカス合致点からの距離が遠いことを示す。また、横軸は右側に行くほど光源との距離が小さくなり、左側に行くほど光源との距離が大きくなる。すなわち、原点の右側がインフォーカス領域であり、左側がアウトフォーカス領域である。また、縦軸はテーパー角度（°）を意味する。テーパー角度とは、光と基板表面とがなす角度である。また、テーパー角度とは、現像後のレジストの断面形状において、基板とレジストとの境界を底とすると、脚と底とのなす角度であるともいえる。
【００４６】
図４に示すように、ポジレジストをインフォーカス領域（図４中に、順テーパー形状形成領域として示す）に置いて露光すると、現像後のレジストは、順テーパー形状となる。また、ネガレジストをアウトフォーカス領域（図４中に、逆テーパー形状形成領域として示す）に置いて露光すると、現像後のレジストは逆テーパー形状となる。これらレジストを用いて形成された導電パターンは、レジストとは逆に、インフォーカス領域で露光したときには逆テーパー形状に、アウトフォーカス領域で露光したときには順テーパー形状となる。
【００４７】
フォトレジスト１において光源１０からの光が照射される部分を露光領域３とすると、上記光の光軸に平行な断面において、露光領域３は、順テーパー形状となる（図１）。ここで、フォトレジスト１がポジレジストであるとすると、露光工程後の現像工程によって、露光領域３は除かれるので、基板２上に形成されるレジストパターンは、断面形状が順テーパー形状である孔を有することになる。一方、フォトレジスト１がネガレジストであるとすると、露光工程によって、露光領域３以外の部分が除かれるので、レジストパターンの断面形状が順テーパー形状となる。レジストパターン形成における露光工程以外の工程については、後述する。
【００４８】
図１に示すように、本実施形態の露光方法は、基板２上のフォトレジスト１に対して、基板２とは逆側から光を照射することによって、露光領域の断面を順テーパー形状とすることができる。すなわち、光源１０を、ガウス型の強度分布を有する光を出射するような光源にしなくても、フォトレジストの露光に従来一般的に用いられてきた光源を利用することができる。また、フォトレジスト１に対して基板２側から光を出射する方法と比較して、基板２を回転させたり、露光装置を改造したりする必要がないため、フォトレジストの露光に従来一般的に用いられてきた露光装置を利用することができる。
【００４９】
光源１０から出射される光は、特に限定されないが、その波長が１９３ｎｍ以上５８７ｎｍ以下であることが好ましい。この範囲内であると、ガラス基板である基板２に対する透過率が高い、すなわち基板２に反射される光の量が少ない。これによって、レジストのうち、露光が不要な部分に光が照射されにくくなる。その結果、より精確なレジストパターン形成が可能となる。なお、光源１０が、通常用いられるｉ線（波長３６５ｎｍ）やｇ線（波長４３６ｎｍ）を出射するものであればよい。
【００５０】
図３は、基板２における光の反射率が高い場合の露光工程を表す正面図である。図３に示すように、基板２によって反射される光（点線）が、フォトレジスト１の露光されるべき領域、すなわち露光領域３以外の部分に多量に当たってしまうと、精確なレジストパターンの形成ができなくなる。上述したように、光源１０から照射される光が基板２で反射される量が少なければ、このような問題は軽減される。
【００５１】
また、露光工程は、図２に示すように、基板２のフォトレジスト１とは逆側に、光吸収体７０を置いて行ってもよい。具体的には、光吸収体７０は、図２に示すように、基板２と基板載置台７１との間に置いてもよい。この光吸収体７０の効果について、図３と比較して説明する。図３では、基板載置台７１で反射される光（一点鎖線）によって、フォトレジスト１における露光が不要な部分までが露光されている。このように、露光される領域が精確に制御されていないと、レジストパターンを精確に形成することは困難である。それに対して、図２に示す方法では、光吸収体７０によって、基板２を透過した光が吸収されるため、基板２を透過した光が他の物体に反射してフォトレジスト１に照射されることを防ぐことができる。すなわち、より精確なレジストパターン形成が可能となる。
【００５２】
光吸収体７０としては、カーボン(炭素材料)等を好適に用いることができる。
【００５３】
＜３．レジストパターンの剥離方法＞
本発明に係るレジストパターンの剥離方法は、上記＜１＞で述べた方法によって形成されたレジストパターンを剥離する方法であって、レジストパターンが形成されたガラス基板を剥離液に浸漬する浸漬工程と、上記ガラス基板に向けて剥離液を噴射する噴射工程とを、交互に少なくとも１回ずつ行うものである。
【００５４】
本剥離方法の実施の一形態について、図７を参照して説明する。図７は、本実施の形態に係るレジストパターンの剥離方法を示す正面図である。本実施形態に係る剥離方法は、図７に示す剥離装置を用いてレジストパターンを剥離する。
【００５５】
本実施の形態に係る剥離装置は、浸漬装置５１と噴射装置５２とを備えており、浸漬装置５１と噴射装置５２とは、パイプによって連結されている。
【００５６】
浸漬装置５１は、浸漬槽３２と剥離液タンク４１とを備えており、浸漬槽３２と剥離液タンク４１とは、パイプによって連結されている。浸漬槽３２には、剥離液が溜められており、その剥離液中に現像および蒸着を経た基板１６が浸漬されるようになっている。現像および蒸着については後述する。浸漬槽３２内では、超音波発生装置３１によって超音波が発生し、剥離液に浸漬した基板１６が超音波洗浄されるようになっている。なお、剥離液としては、ＭＥＡ（モノエタノールアミン）、ＤＭＳＯ（ジメチルスルフォキシド）、ＮＭＰ（Ｎ−メチル−ピロリドン）、ＳＰＸ等を用いることができる。
【００５７】
剥離液は、浸漬槽３２中で、基板１６に対して一定の方向に移動するようになっている。これによって、基板１６から剥がれたレジスト材料および導電性材料等の不要な物質（以下、レジスト材料等と称する）が、再び基板１６に付着しにくくなる。図７に示すように、本実施形態の剥離方法では、剥離液は基板１６の下側から上側に、つまり浸漬槽３２の下側から上側に向かって移動するようになっている。図７中に矢印で剥離液の流れを示す。
【００５８】
また、浸漬槽３２中、剥離液の液面（上面）近くに回収装置３３が設置されており、この回収装置３３によって、剥離液が回収されるようになっている。これによって、基板１６から剥がれたレジスト材料等が基板１６に再び接触することなく回収され、剥離液タンク４１に排出される。その結果、基板１６にレジスト材料等が再付着しにくくなる。
【００５９】
すなわち、剥離液を基板１６の下側から噴出させることにより、除去されたレジスト材料等が浮き上がり、基板１６の方向へ行かないようになる。また、剥離液を上面から回収し、浸漬槽３２から排出するので（オーバーフロー排出方式を採用しているので）、除去されたレジスト材料等が浮き上がった後、基板１６に再付着することなく、浸漬槽３２の外に排出される。
【００６０】
回収装置３３によって回収された剥離液は、パイプを介して剥離液タンク４１に送られる。剥離液タンク４１の下部にはフィルター４０が設けられており、剥離液タンク４１に送られた剥離液は、このフィルター４０によってろ過されたのち、パイプＡを通って廃棄されるか、または、後述するようにパイプＡおよびＡ’を介して噴射装置５２に送られて再利用される。
【００６１】
噴射装置５２は、噴射槽３５と剥離液タンク４２とを備えており、噴射槽３５と剥離液タンク４２とは、パイプによって連結されている。噴射槽３５内には、基板１６が載置されるようになっている。噴射槽３５内には、この基板１６に向かって剥離液を噴射するシャワー３４が設けられている。シャワー３４から噴射される剥離液によって基板１６を洗浄することによって、レジスト材料等がさらに再付着しにくくなる。なお、シャワー３４は、基板１６のフォトレジスト１が形成された側に剥離液を噴射するようになっている。
【００６２】
噴射され、基板１６を洗浄した後の剥離液は、剥離液タンク４２に送られる。剥離液タンク４２中の剥離液は、フィルター４０でろ過された後、浸漬装置５１の浸漬槽３２に送られ、浸漬工程に再利用される。
【００６３】
なお、図７には浸漬装置５１と噴射装置５２とを各１つずつしか示さないが、本発明はこれに限定されるものではなく、複数の浸漬装置と噴射装置とが連結されていてもよい。すなわち、浸漬装置５１（第１浸漬装置）と噴射装置５２（第１噴射装置）とを連結し、さらに噴射装置５２の右側にパイプＡとパイプＡ’とが連結するように、別の浸漬装置５１（第２浸漬装置）を連結してもよい。こうすることで、浸漬装置４１で用いた剥離液を、パイプＡおよびＡ’を介して噴射装置５２に供給することができる。すなわち、浸漬装置４１で用いた剥離液を噴射装置５２で再利用することができる。
【００６４】
また、第２浸漬装置の右側には、図７に示すと同様に、噴射装置５２（第２噴射装置）をさらに連結することができる。同様に、第２噴射装置の右側に第３浸漬装置、第３噴射装置、・・第ｊ浸漬装置、第ｊ噴射装置・・第ｎ浸漬装置、第ｎ噴射装置を順に連結することができる。ただし、ｊは１以上ｎ以下の整数である。
【００６５】
上述したように、第ｊ浸漬装置および第ｊ噴射装置としては、図７に示す浸漬装置５１および噴射装置５２をそれぞれ用いることができる。上述したように、第ｊ浸漬装置は、第ｊ噴射装置で使用した剥離液（噴射装置５２の剥離液タンク４２中の剥離液）を再利用し、この再利用剥離液中に基板を浸漬するようになっている。また、第ｊ噴射装置は、第（ｊ＋１）浸漬装置で使用した剥離液（浸漬装置５１の剥離液タンク４１中の剥離液）を再利用し、この再利用剥離液を基板に噴射するようになっている。
【００６６】
ただし、最後の噴射装置、すなわち第ｎ噴射装置では、新しい剥離液がパイプＡ’を通じて供給されるようになっていることが好ましい。この場合、噴射装置５２のパイプＡ’に、新しい剥離液を貯蔵したタンク（図示せず）が接続されていればよい。このタンクから供給された剥離液がシャワー３４から噴射されることによって、基板１６は洗浄される。以上のように、剥離工程の最後に基板を未使用の剥離液で洗浄することで、基板にレジスト材料等が残らず、よりよく洗浄することができる。
【００６７】
以上のように、本実施の形態の剥離方法は、或る基板に対して、浸漬装置による浸漬工程、および噴射装置による噴射工程を、第１浸漬工程、第１噴射工程、・・第ｋ浸漬工程、第ｋ噴射工程、・・、第ｎ浸漬工程、第ｎ噴射工程、のようにそれぞれｎ回ずつ行う工程を１セットとする剥離工程を行うものである。そして、この剥離方法では、第ｋ浸漬工程を経た剥離液を、次の剥離工程における第（ｋ−１）噴射工程、つまり他の基板に対する第（ｋ−１）噴射工程に用いる。ただし、ｋは２以上ｎ以下の整数である。
【００６８】
また、上記浸漬工程および噴射工程を、第１浸漬工程、第１噴射工程、・・第ｉ浸漬工程、第ｉ噴射工程、・・、第ｎ浸漬工程、第ｎ噴射工程、のようにそれぞれｎ回ずつ行う工程を１セットとする剥離工程を行い、第ｉ噴射工程を経た剥離液を、次の剥離工程における第ｉ浸漬工程、つまり他の基板に対する第ｉ浸漬工程に用いることもできる。ただし、ｉは１以上ｎ以下の整数である。
【００６９】
このように、本実施の形態に係る剥離方法では、レジスト材料等が再付着しにくい。またこの剥離方法によると、剥離液を再利用することによって、剥離液の使用量が少なくてすむ。さらに、或る剥離工程における第ｋ浸漬工程を経た剥離液を、次の剥離工程における第（ｋ−１）噴射工程に用いるか、或る剥離工程における第ｉ噴射工程を経た剥離液を、次の剥離工程における第ｉ浸漬工程に用いるので、使用済みの剥離液を用いても、不要な物質（レジスト材料等）による基板への汚染が問題になることはない。
【００７０】
既に述べたように、剥離工程の最後、第ｎ噴射工程では、新しい剥離液を用いることが好ましいが、第ｎ噴射工程以外の全ての浸漬工程および噴射工程で、使用済みの剥離液を用いる必要はない。すなわち、少なくとも何れか１つの浸漬工程または剥離工程で使用済みの剥離液を再利用することによって、剥離液の使用量は低減できる。
【００７１】
また、以上のような剥離工程によってフォトレジストを剥離した後、さらなる洗浄工程を行って基板を洗浄することもできる。図６は、本実施の形態に係る剥離工程と、洗浄工程とを示す工程図である。
【００７２】
図６に示すように、図７を参照して説明した剥離工程で基板を処理した後、さらに洗浄工程として、アセトン有機洗浄、ＩＰＡ有機洗浄、ＩＰＡベーパー乾燥を、順に行ってもよい。
【００７３】
アセトン有機洗浄は、剥離工程を経た基板をアセトンに浸漬し、アセトン中で超音波洗浄を行うものである。その後、ＩＰＡ有機洗浄として、ＩＰＡ中で超音波洗浄する。
【００７４】
次いで、ＩＰＡベーパー乾燥を行う。図８は、ＩＰＡベーパー乾燥工程を示す正面図である。図８に示すように、乾燥装置６１は、溶剤槽６３と、溶剤槽６３の内側設けられたヒータ６０とを備えている。溶剤槽６３中にはＩＰＡ６２が入れられ、ＩＰＡ６２と接触しないように、基板１７が入れられる。
【００７５】
乾燥装置６１において、ヒータ６０から熱を放出すると、ＩＰＡ６２がヒータ６０により間接的に暖められる。するとＩＰＡ６２が気化して生じた蒸気により、基板１７に付着していたＩＰＡ有機溶媒が乾燥される。ＩＰＡベーパー乾燥を行うことにより、基板１７表面の乾きムラ等を抑える効果がある。
【００７６】
以上に述べたレジストパターンの形成方法、および導電パターンの形成方法は、特にＴＦＴの製造に好適に利用することができる。すなわち、本発明には、ＴＦＴの製造方法も含まれる。なお、導電パターンを形成する工程以外の工程は、従来公知のＴＦＴ製造に利用される方法を適用することができるため、これら他の工程については詳細な説明を省略する。
【００７７】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【００７８】
〔実施例〕
以下に、ＴＦＴ製造工程についての実施例を示して本発明をさらに具体的に説明するが、本発明はこれに限定されるものではない。
【００７９】
ＴＦＴ用大型ガラス基板を洗浄後、カセットに装備する。ＴＦＴ用大型ガラス基板上にポジレジスト、ＴＦＲ１０００（ジアゾナフトキノン−ノボラック樹脂系ポジ型レジスト）をレジスト厚１．６μｍで塗布する（図５（ａ）、塗布工程）。
【００８０】
上記ポジレジストに、図２に示す露光装置によりアウトフォーカス領域を用いて露光を行う（図５（ｂ）、露光工程）。その後、デベロッパー装置を用いることによって現像し、露光領域３を除去する（図５（ｃ）、現像工程）。
【００８１】
次に、ＲＴＡポストベーク加熱を行う（図５（ｄ）、硬化工程）。ＲＴＡの条件を、１４０℃、１分とする。
【００８２】
次にＴｉＮ／Ａｌ／Ｔｉ（＝１０００Å／３０００Å／３００Å）メタルの真空蒸着を行う（図５（ｅ）蒸着工程）。
【００８３】
次に、レジスト剥離工程として、図７・８に示す装置等を用い以下の操作を行った。
【００８４】
剥離工程−１（第１浸漬工程）：大型ＴＦＴガラス基板を剥離液（ＳＰＸ、８０℃）に浸漬し、超音波洗浄（２００秒）を行う。これによって、ポジレジストおよびポジレジスト上のゲートメタルが除去される。
【００８５】
剥離工程−２（第１噴射工程）：大型ＴＦＴガラス基板を剥離液シャワーで洗浄する。このとき用いた剥離液はＳＰＸ、８０℃である。
【００８６】
剥離工程−３（第２浸漬工程）：大型ＴＦＴガラス基板を剥離液（ＳＰＸ、８０℃）に浸漬し、超音波洗浄（２００秒）を行う。これによって、大型ＴＦＴガラス基板上に残留していたポジレジストおよびポジレジスト上のゲートメタルが除去される。
【００８７】
剥離工程−４（第２噴射工程）：大型ＴＦＴガラス基板を剥離液シャワーで最終処理する。このとき用いた剥離液はＳＰＸ、８０℃である。
【００８８】
洗浄工程−１（アセトン有機溶剤洗浄１）：アセトン有機溶剤に、大型ＴＦＴ基板を浸漬し、超音波洗浄（３００秒）を行う。これによって、大型ＴＦＴ基板上の剥離液が除去される。
【００８９】
洗浄工程−２（アセトン有機溶剤洗浄２）：アセトン有機溶剤に、大型ＴＦＴ基板を再浸漬し、超音波洗浄（３００秒）を行う。これによって、大型ＴＦＴ基板上の剥離液をさらに除去する。
【００９０】
洗浄工程−３（ＩＰＡ有機溶剤洗浄）：ＩＰＡ有機溶剤に、大型ＴＦＴ基板を浸漬し、超音波洗浄（３００秒）を行う。
【００９１】
洗浄工程−４（ＩＰＡベーパー乾燥）：大型ＴＦＴ基板上のＩＰＡ有機溶剤を乾燥する。具体的には、１００℃、７分で処理した。
【００９２】
なお、剥離工程−４では未使用の剥離液を用い、剥離工程−４を経た剥離液を剥離工程−３で、剥離工程−３を経た剥離液を剥離工程２で、剥離工程２で使用した剥離液を剥離工程１で再利用した。剥離工程−１で使用した剥離液は、フィルターでろ過された後、廃棄処理した。
【産業上の利用可能性】
【００９３】
本発明のレジストパターンの形成方法は、種々の精密機械の導電パターンの形成に好適に利用され、特にＴＦＴの製造に好適に利用することができる。
【図面の簡単な説明】
【００９４】
【図１】本発明の実施の形態に係る露光工程を表す正面図である。
【図２】本発明の他の実施の形態に係る露光工程を表す正面図である。
【図３】基板における光の反射率が高い場合の露光工程を表す正面図である。
【図４】光源からの距離と形成されるレジストの形状との関係を表す図面である。
【図５】本実施の形態に係る導電パターンの形成方法の各工程を示す断面図であり、（ａ）は塗布工程、（ｂ）は露光工程、（ｃ）は現像工程、（ｄ）は硬化工程、（ｅ）は蒸着工程、（ｆ）は剥離工程を示す。
【図６】本実施の形態に係るレジスト剥離工程と、洗浄工程とを示す工程図である。
【図７】本発明の実施の形態に係るレジストパターンの剥離方法を示す正面図である。
【図８】ＩＰＡベーパー乾燥工程を示す正面図である。
【符号の説明】
【００９５】
１  フォトレジスト（フォトレジスト層）
２  基板（ガラス基板）
３  露光領域
４  硬化部
１０  光源
１１  光集束手段
１２  ＲＴＡ装置
１３  冷却装置
２０  導電材料
２１  導電パターン
７０  光吸収体
【図１】
2007088187.tif 000003
【図２】
2007088187.tif 000004
【図３】
2007088187.tif 000005
【図４】
2007088187.tif 000006
【図５】
2007088187.tif 000007
【図６】
2007088187.tif 000008
【図７】
2007088187.tif 000009
【図８】
2007088187.tif 000010